(57)【特許請求の範囲】
【請求項１】
外面保護フィルム層、基材層、ラッカータイプ熱可塑性樹脂から成る内面熱接着層を積層した積層体において、前記熱接着層のホットタック性が２００℃で２０ｍｍ以下であり、前記熱接着層が脱塩化ビニール熱可塑性変性アクリル系樹脂または脱塩化ビニール樹脂でカルボキシル化ポリプロピレン系熱可塑性変性樹脂からなる熱封緘蓋材を、リングシールの形状が、リングの外径１５〜１５０ｍｍ、リングの幅０．３〜３ｍｍ、リングの深さ０．１〜２．０ｍｍで、かつ１５０〜１５００ｇ／リングの接着強度で容器本体に熱封緘した包装体。
【請求項２】
外面保護フィルム層、基材層、ラッカータイプ熱可塑性樹脂から成る内面熱接着層を積層した積層体において、前記熱接着層のホットタック性が２００℃で２０ｍｍ以下であり、前記熱接着層が脱塩化ビニール熱可塑性変性アクリル系樹脂または脱塩化ビニール樹脂でカルボキシル化ポリプロピレン系熱可塑性変性樹脂からなる熱封緘蓋材を、押し込みシールの押し込み深さが０．１〜２．０ｍｍの範囲内であり、接着強度が５０ｇ〜８０ｇ／０．１ｍｍ幅で容器本体に熱封緘した包装体。
【請求項３】
外面保護フィルム層、バリアー層、基材層、ラッカータイプ熱可塑性樹脂から成る内面熱接着層を積層した積層体において、前記熱接着層のホットタック性が２００℃で２０ｍｍ以下であり、前記熱接着層が脱塩化ビニール熱可塑性変性アクリル系樹脂または脱塩化ビニール樹脂でカルボキシル化ポリプロピレン系熱可塑性変性樹脂からなる熱封緘蓋材を、リングシールの形状が、リングの外径１５〜１５０ｍｍ、リングの幅０．３〜３ｍｍ、リングの深さ０．１〜２．０ｍｍで、かつ１５０〜１５００ｇ／リングの接着強度で容器本体に熱封緘した包装体。
【請求項４】
外面保護フィルム層、バリアー層、基材層、ラッカータイプ熱可塑性樹脂から成る内面熱接着層を積層した積層体において、前記熱接着層のホットタック性が２００℃で２０ｍｍ以下であり、前記熱接着層が脱塩化ビニール熱可塑性変性アクリル系樹脂または脱塩化ビニール樹脂でカルボキシル化ポリプロピレン系熱可塑性変性樹脂からなる熱封緘蓋材を、押し込みシールの押し込み深さが０．１〜２．０ｍｍの範囲内であり、接着強度が５０ｇ〜８０ｇ／０．１ｍｍ幅で容器本体に熱封緘した包装体。
【請求項５】
前記バリアー層が、金属蒸着層、金属酸化物蒸着層および無機酸化物蒸着層から選ばれる少なくとも１種以上からなる請求項３または請求項４に記載の包装体。
【請求項６】
前記熱可塑性変性アクリル系樹脂またはカルボキシル化ポリプロピレン系熱可塑性変性樹脂を１ｇ／ｍ2 〜１５ｇ／ｍ2 （固形分重量）塗布して内面熱接着層を形成した請求項１〜５のいずれかに記載の包装体。
【請求項７】
前記容器本体がポリスチレン製またはポリプロピレン製の容器である請求項１〜６のいずれかに記載の包装体。
【発明の詳細な説明】
【０００１】
【発明の技術分野】
この発明は、ポリスチレン（以下ＰＳという）およびポリプロピレン（以下ＰＰという）等の合成樹脂製容器の蓋材を用いた包装体に関する。詳しくは特定形状のリングシール用熱封緘蓋材および押し込みシール用蓋材によって、脱塩素化を図った包装体に関する。
【０００２】
【従来の技術】
従来、合成樹脂製容器の蓋材としては、外面樹脂フィルム層、金属箔（例えばアルミ箔）層、内面熱接着樹脂層を積層したものが、一般的に使用されているが、近年、コストダウンおよび環境保護の観点から、金属箔の厚みは薄くなる傾向にあり、金属箔を全く使用しないものさえ流通し始めている。また、内容物の保存性（長期保存性）や遠距離流通等のため容器を完全密封することが要望され、単純な平板熱シールに替わって、リングシールやシール部分が連続的又は断続的な押し込みシールが多用され始めている。
【０００３】
リングシールは、例えばコーヒー用クリーム等を収納するポーションパックに見られるように、図１０のようなリング状突起３１を有する熱板３０でシールを行ない、容器４０のフランジ部４１に蓋と共にリング状溝４２を形成するシール形態であり、押し込みシールは、例えば小形電子部品のキャリヤー用容器に適用され、図１１のようなエッジタイプの突起３２を有する熱板３０でシールを行ない、図１１、１２のように、電子部品を収納する複数のポケット４３のフランジ部４４に蓋と共に連続した線状の窪み部４５を形成するシール形態である。また、図１３及び図１４に示すように、不連続な突起３３を有する熱板３０でシールを行ない、フランジ部４４に蓋と共に不連続な窪み部４６を形成する押し込みシールもある。
【０００４】
しかしながら、これらの薄い金属箔を使用した、あるいは金属箔を使用しない蓋材においては、保形性、可塑性が乏しいことからリングシールや連続的又は断続的な押し込みシールが出来ないか、出来たとしても密封性の点で充分なものが得られなかった。すなわち押し込み部の凹部の谷間の部分が蓋材（フィルム）の弾性のために、熱接着が不完全となるか、部分剥離（デラミネーション）が生じていた。また、従来の熱接着樹脂には塩化ビニール樹脂が多量に含まれており、燃焼時の環境汚染の点からも満足できるものがなかった。
【０００５】
【発明の課題】
そこで、この発明の課題は、脱塩素樹脂を用いて充分な密封性が得られる熱封緘蓋材を用いた包装体を提供することである。
【０００６】
【課題を解決するための手段】
上記の課題を解決するために、第１の発明は、外面保護フィルム層、基材層、ラッカータイプ熱可塑性樹脂から成る内面熱接着層を積層した積層体において、前記熱接着層のホットタック性が２００℃で２０ｍｍ以下であり、前記熱接着層が脱塩化ビニール熱可塑性変性アクリル系樹脂または脱塩化ビニール樹脂でカルボキシル化ポリプロピレン系熱可塑性変性樹脂からなる熱封緘蓋材を、リングシールの形状が、リングの外径１５〜１５０ｍｍ、リングの幅０．３〜３ｍｍ、リングの深さ０．１〜２．０ｍｍで、かつ１５０〜１５００ｇ／リングの接着強度で容器本体に熱封緘して包装体を形成したのである。
第２の発明は、外面保護フィルム層、基材層、ラッカータイプ熱可塑性樹脂から成る内面熱接着層を積層した積層体において、前記熱接着層のホットタック性が２００℃で２０ｍｍ以下であり、前記熱接着層が脱塩化ビニール熱可塑性変性アクリル系樹脂または脱塩化ビニール樹脂でカルボキシル化ポリプロピレン系熱可塑性変性樹脂からなる熱封緘蓋材を、押し込みシールの押し込み深さが０．１〜２．０ｍｍの範囲内であり、接着強度が５０ｇ〜８０ｇ／０．１ｍｍ幅で容器本体に熱封緘して包装体を形成したのである。
第３の発明は、外面保護フィルム層、バリアー層、基材層、ラッカータイプ熱可塑性樹脂から成る内面熱接着層を積層した積層体において、前記熱接着層のホットタック性が２００℃で２０ｍｍ以下であり、前記熱接着層が脱塩化ビニール熱可塑性変性アクリル系樹脂または脱塩化ビニール樹脂でカルボキシル化ポリプロピレン系熱可塑性変性樹脂からなる熱封緘蓋材を、リングシールの形状が、リングの外径１５〜１５０ｍｍ、リングの幅０．３〜３ｍｍ、リングの深さ０．１〜２．０ｍｍで、かつ１５０〜１５００ｇ／リングの接着強度で容器本体に熱封緘して包装体を形成したのである。
第４の発明は、外面保護フィルム層、バリアー層、基材層、ラッカータイプ熱可塑性樹脂から成る内面熱接着層を積層した積層体において、前記熱接着層のホットタック性が２００℃で２０ｍｍ以下であり、前記熱接着層が脱塩化ビニール熱可塑性変性アクリル系樹脂または脱塩化ビニール樹脂でカルボキシル化ポリプロピレン系熱可塑性変性樹脂からなる熱封緘蓋材を、押し込みシールの押し込み深さが０．１〜２．０ｍｍの範囲内であり、接着強度が５０ｇ〜８０ｇ／０．１ｍｍ幅で容器本体に熱封緘して包装体を形成したのである。
前記第３または第４の発明において、前記バリアー層を、金属蒸着層、金属酸化物蒸着層および無機酸化物蒸着層から選ばれる少なくとも１種以上から形成することができる。
また、前記熱可塑性変性アクリル系樹脂またはカルボキシル化ポリプロピレン系熱可塑性変性樹脂を１ｇ／ｍ2 〜１５ｇ／ｍ2 （固形分重量）塗布して内面熱接着層を形成することができ、さらに、前記容器本体をポリスチレン製またはポリプロピレン製にすることができる。
【０００７】
【実施の形態】
以下、この発明の実施形態を添付図面に基づいて説明する。図１に示すように、蓋材１は、基材層２の内面に熱接着層３、外面に保護フィルム層４を設けたものである。この基材層２としては、ポリエステル、ポリプロピレン、ポリエチレン、ナイロン等の合成樹脂フィルムの単体又は複合体が用いられ、その厚みは６〜５０μｍ程度、好ましくは９〜４０μｍである。外面保護フィルム層４も同様にポリエステル、ポリプロピレン、ポリエチレン等の合成樹脂フィルムの単体又は複合体が用いられ、その厚みは６〜５０μｍ程度、好ましくは９〜４０μｍ程度である。６μｍ未満では、リングシールの際に破断、亀裂、皺等が発生しやすく、５０μｍを超えると、成形性、柔軟性が低下して好ましくなく、コストも増加する。この外面保護フィルム層４にオーバコート層を設けてもよい。
【０００８】
図２に示すように、前記基材層２と外面保護フィルム層４との間にバリアー層５を設けることができる。このバリアー層５には、金属蒸着層、金属酸化物蒸着層および無機酸化物蒸着層から選ばれる少なくとも１種以上を用いることができる。金属蒸着層、金属酸化物蒸着層および無機酸化物蒸着層には、Ａｌ、Ａｇ、Ｔｉ、Ｓｎ、Ａｌ2 Ｏ3 （アルミナ）、ＳｉＯ2 （シリカ）、ＳｎＯ、ＴｉＯ2 等を用いることができる。好ましい厚みは３００〜１２００オングストローム程度である。３００オングストローム未満では、バリアー層としての性能、例えば耐透湿性、耐酸素透過性の点で劣り、１２００オングストロームを超えても更なる性能の向上は認められず、コストアップとなるので不利である。
【０００９】
前記外面保護フィルム層４に、あらかじめバリアー層５を蒸着させた市販の樹脂フィルムを使用することができる。例えばアルミニウム蒸着１２μｍポリエステルフィルム（尾池工業株式会社製、アルミニウム蒸着層は６００オングストローム）、シリカ蒸着１２μｍポリエステルフィルム（尾池工業株式会社製、シリカ蒸着層は７００オングストローム）、アルミナ蒸着１２μｍポリエステルフィルム（東洋メタライジング株式会社製、アルミナ蒸着層は１０００オングストローム）あるいはシリカ蒸着１２μｍポリエステルフィルム（三菱化学興人パックス株式会社製ハイバリア＜テックバリア＞）等を使用することができる。
【００１０】
前記基材層２と外面保護フィルム層４、またはバリアー層５を有する外面保護フィルム層４との積層方法は特に限定されないが、例えば二液反応型ウレタン系ドライラミネート用接着剤を好ましくは３〜６ｇ／ｍ2 （乾燥後固形分重量）塗布した後、ドライラミネーションを行なえばよい。
【００１１】
また任意の層に印刷を施すことができる。この場合印刷層のインキには、塩素を含まないバインダ樹脂および顔料を使用することが好ましい。例えばラミエクセル４００７中黄、ラミエクセルプロセス紅、ラミエクセル４００７原色藍、ラミエクセル白およびラミエクセル黒（いずれも大日本インキ化学工業株式会社製）等が使用できる。印刷層の厚みには特に規定はないが、０．１μｍ〜５μｍ程度である。
【００１２】
前記熱接着層３には、熱可塑性変性アクリル系樹脂（日本化工塗料株式会社製）のようなラッカータイプの熱可塑樹脂が用いられる。これを基材層２に乾燥後固形分重量で１〜１５ｇ／ｍ2 の範囲内で塗布すればよく、より好ましくは２〜９ｇ／ｍ2 程度である。１ｇ／ｍ2 未満の場合には、熱接着強度が不十分で、部分剥離が生じ易く、完全密封の点で十分でない。一方１５ｇ／ｍ2 を超える場合は、ヒートシールする際の加熱時間・加熱温度が高くなり生産性が低下し、冷却時間も長くなるので、ホットタック性の点からも好ましくない。
【００１３】
前記基材層２には、必要に応じてアンカーコート層を設けることができ、例えば二液硬化ウレタン系樹脂（ＡＤ５０２が１００重量部と硬化剤としてＳＡＴ−１０が７重量部からなるアンカーコート剤、東洋モートン株式会社製）を乾燥後樹脂固形分で１ｇ／ｍ2 程度基材層２に塗布すればよい。
【００１４】
この発明の包装体は、合成樹脂製の容器、例えばポリスチレン、ポリプロピレン樹脂等の容器に上記構成の蓋材１をリングシールすることにより得られる。ヒートシールされたリングの形状は、外径１５〜１５０ｍｍ、リングの幅０．３〜３ｍｍ、リングの深さ０．１〜２ｍｍが好ましく、接着強度は、１５０〜１５００ｇ／リング（さらに好ましくは３００〜８００ｇ／リング）が好ましい。リングの外径が１５ｍｍ未満、リングの幅が０．３ｍｍ未満、リングの深さ２ｍｍを超えるいずれの場合でも、蓋材１にしわ等が入りやすく外観上好ましくない。また蓋材１の強度が弱い場合には、破断や亀裂の入る恐れもある。リングの外径が１５０ｍｍを超える場合、リングの幅が３ｍｍを超える場合、リング深さが０．１ｍｍ未満の場合には、リングシールとしての効果に乏しく、完全密閉性および内容物の保存性の点で好ましくない。接着強度が１５０ｇ／リング未満の場合には、同じく完全密閉性および内容物の保存性の点で好ましくなく、１５００ｇ／リングを超える場合は、易開封性の点で好ましくない。
【００１５】
押し込みシールの場合は、押し込み深さ０．１〜２．０ｍｍ、押し込み部の幅０．０５〜３．０ｍｍが好ましく、その他シール長さは任意に設定することができる。深さ０．１ｍｍ未満の場合には、押し込みが不足で、接着強度が不十分になりやすく、２．０ｍｍを超える場合には蓋材にしわや亀裂が入りやすく好ましくない。幅については特に規定されないが、幅０．０５ｍｍ未満の場合にはやはり蓋材１にしわが入りやすく、３ｍｍを超える場合には易開封性が劣るので好ましくない。包装体にした場合の接着強度は５０〜８０ｇ／０．１ｍｍ幅の範囲内が好ましく、５０ｇ／０．１ｍｍ幅未満の場合には、接着強度が不足で、内容物を十分に保持できない恐れがある。一方８０ｇ／０．１ｍｍ幅を超える場合には、易開封性の点で好ましくなく、包装体の使用時に支障が生ずる恐れがある。
【００１６】
なおこの発明の蓋材を使用する場合、あるいはこの発明の包装体を製造する場合に、熱接着（ヒートシール）を行なう際の熱接着条件は、リングシール用熱板あるいは押し込みシール用熱板を使用する以外は特に限定されず蓋材の構成や容器の材質、大きさ等により適宜選択できる。また、リングの形状は通常円形であり円形容器に常用されるが、これに制限されることはなく、楕円状、多角形状の容器にも適用でき、図３に示すように、容器フランジに取っ手部（カラス口）６を設けたものでもよく、リングの形状もカラス口６に対応する部分が図の鎖線で示すように外側方向に突出していてもよい。押し込みシールの場合も、シール部の形状等は図４（ａ）に示すような線状、波状、連続三角形状等のいずれであってもよく、また図４（ｂ）に示すような断続的なものであっても差し支えなく、材質、用途等により適宜選択できる。
【００１７】
以下に実施例及び比較例を挙げる。
【００１８】
【実施例１、４】
市販のシリカ蒸着１２μｍポリエステルフィルム（尾池工業株式会社製、シリカ蒸着層は７００オングストローム）あるいはアルミナ蒸着１２μｍポリエステルフィルム（東洋メタライジング株式会社製、アルミナ蒸着層は１０００オングストローム）の蒸着面に、グラビア印刷機によって塩素を含まないインキ（大日本インキ化学工業株式会社製ラミエクセル４００７中黄、同社製ラミエクセルプロセス紅、同社製ラミエクセル４００７原色藍）を使用して三色印刷を施し、次にドライラミネーターによって、上記印刷面に二液反応型ウレンタ系ドライラミネート用接着剤を３〜６ｇ／ｍ2 （乾燥後固形分重量）を塗布した後、１５μｍのナイロンフィルムを貼り合わせた。４０℃で７２時間エージングを行った後、二液硬化ウレタン系樹脂からなるアンカーコート剤（武田薬品工業株式会社製）を乾燥後樹脂固形分で１ｇ／ｍ2 程度を上記ナイロンフィルム面に塗布した後、脱塩化ビニール熱可塑性変性アクリル系樹脂（日本化工塗料株式会社製、変性アクリル樹脂とブチラール樹脂を７：３で混合したもの）を乾燥後固形分重量で５．０ｇ／ｍ2 塗布し、４０℃、７２時間のエージング処理を行い蓋材原反を作製した。
【００１９】
【実施例２】
１２μｍポリエステルフィルム（東洋紡績株式会社製）のコロナ処理面に、グラビア印刷機によって塩素を含まないインキ（大日本インキ化学工業株式会社製、ラミエクセル４００７中黄、同社製ラミエクセルプロセス紅、同社製ラミエクセル４００７原色藍）を使用して三色印刷を施し、次にドライラミネーターによって、上記印刷面に二液反応型ウレタン系ドライラミネート用接着剤を３〜６ｇ／ｍ2 （乾燥後固形分重量）塗布した後、２０μｍのポリエチレンフィルムを貼り合わせた。４０℃で７２時間エージングを行った後、二液硬化ウレンタ系樹脂からなるアンカーコート剤（武田薬品工業株式会社製）を乾燥後樹脂固形分で１ｇ／ｍ2 程度を上記ポリエチレンフィルム面に塗布した後、脱塩化ビニール熱可塑性変性アクリル系樹脂（日本化工塗料株式会社製、変性アクリル樹脂とブチラール樹脂を７：３で混合したもの）を乾燥後固形分重量で３．０ｇ／ｍ2 塗布し、４０℃、７２時間のエージング処理を行い蓋材（電子部品包装キャリヤーテープ用カバーテープ）原反を作製した。
【００２０】
【実施例３】
シリカ蒸着１２μｍポリエステルフィルム（三菱化学興人パックス株式会社製、ハイバリア＜テックバリア＞）の蒸着面に、グラビア印刷機によって塩素を含まないインキ（大日本インキ化学工業株式会社製、ラミエクセル４００７中黄、同社製ラミエクセルプロセス紅、同社製ラミエクセル４００７原色藍）を使用して三色印刷を施し、次にドライラミネーターによって、上記印刷面に二液反応型ウレタン系ドライラミネート用接着剤を３〜６ｇ／ｍ2 （乾燥後固形分重量）塗布した後、１５μｍのナイロンフィルムを貼り合わせた。４０℃で７２時間エージングを行った後、二液硬化ウレタン系樹脂からなるアンカーコート剤（武田薬品工業株式会社製）を乾燥後樹脂固形分で１ｇ／ｍ2 程度を上記ナイロンフィルム面に塗布した後、脱塩化ビニール樹脂で、カルボキシル化ポリプロピレン系熱可塑性変性樹脂（ＰＰＺ−４０３、Ｔ＆ＫＴＯＫＡ製）をグラビアコーターを使用して乾燥後固形分重量で３．０ｇ／ｍ2 塗布し、４０℃、７２時間のエージング処理を行い蓋材原反を作製した。
【００２１】
【比較例１】
ポリエステルフィルム（三菱化学興人パックス株式会社製、ハイバリア＜テックバリア＞）シリカ蒸着１２μｍの蒸着面に、グラビア印刷機によって汎用タイプのグラビアインキ（大日本インキ化学工業株式会社製、商品名：ユニビア）を使用して三色印刷を施し、次にドライラミネーターによって、上記印刷面に二液反応型ウレタン系ドライラミネート用接着剤を３〜６ｇ／ｍ2 （乾燥後固形分重量）塗布した後、１５μｍのナイロンフィルムを貼り合わせた。４０℃で７２時間エージングを行った後、ポリエステル系プライマー樹脂（乾燥後固形分重量１ｇ／ｍ2 ）でアンカーコート処理後、その処理面に熱可塑性アクリル系樹脂と塩化ビニール樹脂−酢酸ビニール樹脂共重合体樹脂を配合した樹脂組成品（大日本インキ化学工業株式会社製、ディクシールＡ４５０）をグラビアコーターにより乾燥後固形分重量で５ｇ／ｍ2 塗布し、４０℃、７２時間のエージング処理を行い蓋材原反を作製した。
【００２２】
【比較例２】
市販のシリカ蒸着１２μｍポリエステルフィルム（尾池工業株式会社製、シリカ蒸着層は７００オングストローム）の蒸着面にグラビア印刷機によって汎用タイプのグラビアインキ（大日本インキ化学工業株式会社製、商品名：ユニビア）を使用して三色印刷を施し、次にドライラミネーターによって、上記印刷面に二液反応型ウレタン系ドライラミネート用接着剤を３〜６ｇ／ｍ2 （乾燥後固形分重量）塗布した後、１５μｍのナイロンフィルムを貼り合わせ４０℃で７２時間のエージング処理を行った。二液硬化ウレタン系樹脂からなるアンカーコート剤を乾燥後樹脂固形分で１ｇ／ｍ2 程度を上記ナイロンフィルム面に塗布した後、さらに変性カルボキシル化ポリプロピレン樹脂（東洋モートン株式会社製、商品名：モルプライム）をグラビアコーターにより塗布し、４０℃、７２時間のエージング処理を行い蓋材原反を作製した。
【００２３】
【比較例３】
グラビア印刷機によって、１２μｍ透明アルミナ蒸着フィルム（東洋メタライジング株式会社製、商品名：ＢＡＲＲＩＡＬＯＸ）の蒸着面に汎用タイプのグラビアインキ（大日本インキ化学工業株式会社製、商品名：ユニビア）を使用して５色印刷を施し、次にドライラミネーターによってその印刷面に二液硬化型ウレタン系ドライラミネート用接着剤（武田薬品工業株式会社製、主剤のタケラックＡ９１０Ａ：商品名と硬化剤タケネートＡ−３：商品名の配合比を１００部対１０部）を３〜５ｇ／ｍ2 （乾燥後固形分重量）塗布し、熱接着フィルムとして、厚み３０μｍの変性ポリスチレンフィルム（和田化学株式会社製、商品名：ＶＭＸ．ＺＨ３１ＦＴ）と貼り合わせを行って、蓋材原反を作製した。
【００２４】
上記実施例および比較例で得られた蓋材原反（積層体）のホットタック性、接着強度、リング部での部分剥離および燃焼塩素ガス等について下記の方法によって評価を行い、その結果を図８及び図９に示した。
【００２５】
〔ホットタック性〕
リングシールを行う場合に、所定の温度で所定時間、圧力をかけて行うが、接着後（シール後）リング熱板がフリー（無加圧状態）になった時、熱接着剤のホットタック性（熱間保持性）が低い場合、熱接着剤が冷固する迄に容器の被熱接着面と蓋材との間に部分剥離（デラミネーション）が生じ、熱接着が不完全となる。この現象をテストするためホットタックテスター（テスター産業株式会社製、ＴＰ−７０１）によって、次の条件により上記実施例および比較例で作製した蓋材原反のホットタック性を測定した。２００℃でのホットタック性が２０ｍｍ以下のものを良品（評価○）とし、２０ｍｍを超えるものを不良品（評価×）とした。
荷重      ：４５ｇ
熱接着温度：１８０℃、２００℃
熱接着時間：２秒
熱接着圧力：２ｋｇ／ｃｍ2 
試片寸法  ：３０ｍｍ（幅）×３００ｍｍ（長）
接着相手材：０．５ｍｍ（厚み）
３０ｍｍ（幅）×３００ｍｍ（長）
熱接着幅  ：２０ｍｍ
ホットタックテスターの概略図を図５に示す。図中、符号１０、１１、１２、１３はガイドロール、符号１は蓋材、符号２０は接着相手材、符号２１、２２はそれぞれヒートシール用上部バー、下部バーであってシールする試料１、２０を図５のようにセットし、各々の試料の端に一定の分銅Ｗを負荷させ、上部バー２１と下部バー２２で試料１と２０をシールした直後に両バー２１と２２を離間させ、瞬間的にシールが剥がれた距離を測定する。
【００２６】
〔リングシールの接着強度〕
上記の実施例および比較例で製作した蓋材原反から図６に示す形状及び寸法の蓋材を打ち抜き、コーヒーフレッシュを充填したポリスチレン製あるいはポリプロピレン製の容器（図７）に単動式ヒートシーラーにより次の条件でリングシール（リング熱接着）し、熱接着部分の強度をオートグラフ（島津製作所株式会社製）によって、剥離角度：４５度（図７参照）、剥離速度２００ｍｍ／ｍｉｎ．で測定した。実用上問題のない値として１５０ｇ／リング〜１５００ｇ／リングのものを良品（評価○）とした。
熱接着条件  熱接着温度：２００℃
熱接着条件  ：０．７秒
熱接着圧力  ：２ｋｇ／ｃｍ2 
リングの幅  ：１ｍｍ
リングの外径：３３ｍｍ
リングの深さ：０．２５ｍｍ
【００２７】
〔リングシールの接着面の部分剥離〕
上記接着強度の試験で作製したものと同じ熱接着サンプル（包装体）のリングシール面の断面を顕微鏡で観察し、蓋材が浮いていないもの（すなわち完全に蓋材と容器が接着されているもの）を良品（評価○）とし、部分剥離が観察されたものを不良品（評価×）とした。
【００２８】
〔剥離面の毛羽立ち〕
上記接着強度の試験で作製し、開封したサンプルのリングシール面を目視により毛羽立ちの有無を観察した。毛羽立ち品については、美感上好ましくなく、また、内容物が食品の場合、この毛羽立ちに付着して、衛生上も好ましくない。剥離した樹脂（毛羽立ちの破片）が食品や電子部品等に混入する恐れがあり、よって毛羽立ち有りの場合の評価は不良（×）とした。
【００２９】
〔漏れ試験〕
上記接着強度の試験で作製した熱接着サンプル（包装体）のリングシール面を下向き（すなわち天地逆）にして１カ月間靜置し、内容物の漏れを観察した。漏れのあったものを不良品（評価×）、漏れのないものを良品（評価○）とした。
【００３０】
〔燃焼塩素ガス試験〕
上記接着強度の試験で作製した熱接着サンプル（包装体）から内容物を取り出した後、次の方法により発生した塩素ガスの定量分析を行った。実用上問題のない値として、１００ｐｐｍ以下を良（評価○）、１００ｐｐｍを超えた場合を不良（評価×）とした。塩素の定量分析法は、上記蓋材から１５０ｍｇ切り出し、燃焼ガス吸収装置内（９００℃、Ａｒ−Ｏ2 気流中）で処理し、蒸留水に吸収させてイオンクロマトグラフ法でＣ１を定量した。
【００３１】
〔押し込みシールの接着強度と押し込みシール熱接着面の部分剥離〕
電子部品キャリヤー用容器と上記実施例および比較例で作製した蓋材を下記に示す条件でバンガードテーピングテスト器（バンガード株式会社製）により速続的な押し込みシールを施した。
熱接着温度  ：１６０℃
熱接着時間  ：０．７秒
押し込み幅  ：０．１ｍｍ
押し込み深さ：０．５ｍｍ
熱接着部分の強度をオートグラフ（島津製作所株式会社製）によって、剥離角度１８０度、剥離速度３００ｍｍ／ｍｉｎ．で測定した。実用上問題のない値として５０ｇ／０．１ｍｍ〜８０ｇ／０．１ｍｍ幅のものを良品（評価○）とした。
【００３２】
上記と同じ熱接着サンプル（包装体）の押し込みシール面の断面を観察し、蓋材が浮いていないもの（すなわち完全に蓋材と容器が接着されているもの）を良品（評価○）とし、部分剥離が観察されたものを不良品（評価×）とした。
【００３３】
【効果】
この発明の脱塩素熱接着性蓋材は、以上のように、ホットタック性が良好であり、合成樹脂製容器と完全接着することができ、塩素を含まないため燃焼時に塩素ガスが発生せず、環境に適した包装材であって、食品、飲料、薬品、菓子類、日用品、医療用品、電子部品等の包装材として幅広く使用できる。
【図面の簡単な説明】
【図１】この発明の蓋材の一例を示す断面図
【図２】蓋材の他の例を示す断面図
【図３】ポーションパックを示す斜視図
【図４】押し込みシールのシール形状を示す平面図
【図５】ホットタックテスターの原理を示す側面線図
【図６】ポーションパックの蓋材を示す平面図
【図７】接着強度の測定方法を示す線図
【図８】実施例及び比較例の試験結果を示す図表
【図９】同上と同様の図表
【図１０】リングシールの状態を示す断面図
【図１１】連続押し込みシールの状態を示す断面図
【図１２】電子部品キャリヤー用容器の平面図
【図１３】不連続押し込みシールの状態を示す断面図
【図１４】電子部品キャリヤー用容器の平面図
【符号の説明】
１  蓋材
２  基材層
３  熱接着層
４  保護フィルム層
５  バリアー層
６  取っ手部（カラス口）
１０、１１、１２、１３  ガイドロール
２０  接着相手部材
２１  上部バー
２２  下部バー
３０  熱板
３１  リング状突起
３２  エッジタイプの突起
３３  不連続突起
４０  容器
４１  フランジ部
４２  リング状溝
４３  ポケット
４４  フランジ部
４５  線状窪み部
４６  不連続窪み部
【図１】
0004172847.tif 000002
【図２】
0004172847.tif 000003
【図３】
0004172847.tif 000004
【図４】
0004172847.tif 000005
【図５】
0004172847.tif 000006
【図６】
0004172847.tif 000007
【図７】
0004172847.tif 000008
【図８】
0004172847.tif 000009
【図９】
0004172847.tif 000010
【図１０】
0004172847.tif 000011
【図１１】
0004172847.tif 000012
【図１２】
0004172847.tif 000013
【図１３】
0004172847.tif 000014
【図１４】
0004172847.tif 000015